Brevet FR2828198A1 — publié le 20030207

DESCRIPTION La présente invention concerne un polypropylène isotactique obtenu par catalyse métallocène sur lequel on greffe un monomère fonctionnel ainsi qu'une composition comprenant un tel polymère. L'invention a également pour objet une structure multicouche dont au moins l'une des couches comprend du polypropylène isotactique obtenu par catalyse métallocène dans sa composition. Le polypropylène isotactique obtenu par catalyse métallocène et greffé par un monomère fonctionnel peut entrer dans la composition de liant de coextrusion. Le liant de coextrusion comprend du polypropylène isotactique obtenu par catalyse métallocène greffé puis éventuellement dilué dans au moins une polyoléfine (C1) et/ou dans au moins un polymère à caractère élastomérique (D). Ces liants de coextrusion sont utiles par exemple pour fabriquer des matériaux multicouches pour l'emballage. On peut citer les matériaux comprenant un film de polyamide (PA) et un film de polypropylène(PP), le film de polypropylène pouvant être laminé sur le film de polyamide ou coextrudé avec le polyamide. Le liant de coextrusion est disposé entre le film de polypropylène et le film de polyamide pour une bonne adhésion des deux films. Ces matériaux multicouches peuvent être par exemple : - des structures à trois couches du type par exemple PP/liant/EVOH dans lesquelles EVOH désigne un copolymère de l'éthylène et de l'alcool vinylique ou un copolymère éthylène/acétate de vinyle saponifié en partie ou en totalité, la couche de liant étant prise en sandwich entre une couche d'EVOH et une couche de PP, ou - des structures à cinq couches du type par exemple PP/liant/EVOH/liant/PP, dans lesquelles la couche d'EVOH est prise en sandwich entre deux couches de liants, chacune d'elles étant prise en sandwich entre la couche d'EVOH et une couche de PP. Le polymère greffé selon l'invention peut également être utile comme agent compatibilisant par exemple dans des mélanges de polyamide et de polypropylène ou dans des mélanges de polypropylène et de fibres de verre. Le polypropylène est décrit dans Kirk-Othmer, Encyclopedia of chemical technology, 4ième édition, Vol 17, pages 784-819, John Wiley & sons, 1996. La quasi- totalité du polypropylène commercialisé est constitué essentiellement de polypropylène isotactique obtenu par catalyse Ziegler-Natta contenant éventuellement un peu de polypropylène atactique. Il existe de nombreux arts antérieurs décrivant du polypropylène greffé mais il s'agit toujours de polypropylène isotactique obtenu par catalyse Ziegler-Natta abrégé par zniPP dans la suite du texte Le document US 5 235 149 décrit des emballages fermés par des opercules constitués d'une feuille d'aluminium, d'une couche de liant et d'une couche de polypropylène. La couche de liant de l'opercule est constituée de différents polymères greffés par l'acide acrylique ou l'anhydride maleique, les polymères peuvent être choisis parmi le polyéthylène, le polypropylène, les copolymères de l'éthylène et de l'acétate de vinyle et les copolymères de l'éthylène et de l'acrylate de méthyle. Les documents DE 19 535 915 A et EP 689 505 décrivent un polypropylène bloc copolymère greffé pour coller des films de polypropylène sur des feuilles métalliques. Le document EP 658 139 décrit des structures semblables à celles décrites précédemment mais le liant est un polypropylène copolymère statistique greffé comprenant de 1 à 10 % de comonomère, le rapport Mw/Mn étant compris entre 2 et 10 et le MFI (Melt flow Index ou indice de fluidité à l'état fondu) est compris entre 1 et 20 Il 0 min (à 230 C sous 2,16 kg). Le greffage radicalaire de monomères fonctionnels sur les polyoléfines se fait soit à l'état fondu, soit en solution en utilisant des initiateurs de radicaux comme les peroxydes, soit à l'état solide par irradiation. Sous l'action des radicaux, des réactions secondaires se produisent en même temps que la réaction de greffage. Elles conduisent à une augmentation de la masse moléculaire dans le cas où le polymère à greffer est du polyéthylène, ou à une diminution de la masse moléculaire dans le cas où c'est du polypropylène. Si la quantité de radicaux nécessaire à la réaction de greffage est importante, l'évolution de la masse moléculaire de la polyo- léfine conduit à une modification importante de sa viscosité à l'état fondu. Ces gref- fages se font généralement en extrudeuse. La viscosité du polyéthylène greffé est alors si élevée qu'on ne peut plus l'extruder tandis que la viscosité du polypropylène greffé est si faible qu'il n'est pas non plus extrudable. Ces phénomènes obligent à réduire la quantité de fonctions réactives incorporables sur la polyoléfine par greffage radicalaire de monomères fonctionnels. Dans le cas de mélanges de quantités quasi équivalentes de polyéthylène et de polypropylène à greffer par greffage radicalaire avec des quantités élevées de monomères fonctionnels, comme c'est le cas dans le document EP 802 207, l'augmentation de la masse moléculaire du polyéthylène greffé est compensée par la diminution de la masse moléculaire du polypropylène. On a maintenant trouvé qu'on pouvait greffer un monomère fonctionnel en grande quantité sur du polypropylène isotactique obtenu par catalyse métallocène (miPP) et que l'indice de fluidité à l'état fondu (désigné aussi par MFI, abréviation de Melt Flow Index) du miPP greffé obtenu était moins élevé que dans le cas du polypropylène isotactique obtenu par catalyse Ziegler-Natta (zniPP) greffé, rendant ainsi le miPP greffé ou les compositions le comprenant plus facilement extrudables. De plus, on a trouvé que le miPP greffé présentait un avantage applicatif par rapport aux polypropylènes obtenus par catalyse Ziegler-Natta lors de son utilisation dans les liants de coextrusion. L'invention a pour objet une composition comprenant : - 10 à 100 % en poids de polypropylène isotactique obtenu par catalyse métallocène ; - 0 à 90 % en poids de polyéthylène (A) homo ou co-polymère ; - 0 à 90 % en poids de polymère (B) choisi parmi le polypropylène isotactique homo ou co-polymère obtenu par catalyse Ziegler-Natta (B1), le poly-(1-butène) homo ou co-polymère (B2) et le polystyrène homo ou co-polymère (B3) ; le total des pourcentages étant égal à 100 %, ladite composition étant greffée par un monomère fonctionnel. Selon un mode de réalisation de la composition, le monomère fonctionnel est insaturé. Selon un mode de réalisation de la composition, le monomère fonctionnel est pris dans le groupe comprenant les alcoxysilanes, les acides carboxyliques et leurs dérivés, les chlorures d'acides, les isocyanates, les oxazolines, les époxydes, les amines et les hydroxydes. Selon un mode de réalisation de la composition, le monomère fonctionnel est l'anhydride maléique. Selon un mode de réalisation de la composition, au moins un comonomère du polyéthylène (A) co-polymère est choisi parmi les alpha-oléfines ayant de 3 à 30 atomes de carbone, les esters d'acides carboxyliques insaturés, les esters vinyliques d'acides carboxyliques saturés, les époxydes insaturés, les esters et éthers de glycidyle alicycliques, les acides carboxyliques insaturés, leurs sels, leurs anhydrides et les diènes. Selon un mode de réalisation de la composition, le polyéthylène (A) est choisi parmi le LDPE, le HDPE, le LLDPE, le VLDPE, le PE obtenu par catalyse métallocène, les élastomères EPR et EPDM et leurs mélanges, les copolymères éthylène/(méth)acrylate d'alkyle, les copolymères éthylène/(méth)acrylate d'alkyle/anhydride maléique, les copolymères éthylène/acétate de vinyle/anhydride maléique. Selon un mode de réalisation de la composition, celle-ci est diluée dans une polyoléfine (C1 ) et/ou un polymère à caractère élastomérique (D). Selon un mode de réalisation de la composition, la quantité de polyoléfine (C1 ) et/ou de polymère à caractère élastomérique (D) est avantageusement de 20 à 1000 et de préférence 30 à 500 parties en poids pour 10 parties de polypropylène isotactique obtenu par catalyse métallocène greffé. Selon un mode de réalisation de la composition, les proportions de polyoléfine (C1) et de polymère à caractère élastomérique (D) sont telles que le rapport (D)/(C1) est compris entre 0 et 1 et plus particulièrement entre 0 et 0,5. Selon un mode de réalisation de la composition, celle-ci est comprise dans un liant de coextrusion. L'invention a également pour objet une structure multicouche comprenant une couche (L) comprenant une composition telle que décrite précédemment et directement attachée à ladite couche (L), une couche (E) : - polaire, azotée ou oxygénée, telle qu'une couche de résine polyamide, de copolymère éthylène/acétate de vinyle saponifié (EVOH), ou de polyester ; ou - d'un oxyde minéral déposé sur un polymère tel que le PE, le polyéthylène téréphtalate (PET) ou l'EVOH ; ou - métallique ou métalloplastique. Selon un mode de réalisation de la structure, celle-ci comprend une couche (F) à base de polyoléfine directement attachée à la couche (L), la couche (L) étant ainsi prise en sandwich entre ladite couche (F) et la couche (E). La composition à base de polypropylène isotactique obtenu par catalyse métallocène (miPP) comprend éventuellement un polymère (A) désignant un poly- éthylène homo ou un co-polymère et/ou un polymère (B) choisi parmi le polypropylène isotactique homo ou co-polymère (B1 ), le poly-1-butène homo ou co-polymère (B2), le polystyrène homo ou co-polymère (B3), le mélange de (B1) et (B2), le mélange de (B2) et (B3), le mélange de (B1) et (B3) et le mélange de (B1), (B2) et (B3). Ce qui signifie que l'on greffe un mélange comprenant soit du miPP sans polymère (A) et sans polymère (B), soit du miPP et du polymère (A), soit du miPP et du polymère (B), soit encore du miPP, du polymère (A) et du polymère (B). Avantageusement la proportion de polymères (A) et/ou (B) représente moins de 40 % en poids de l'ensemble du miPP et du polymère (A) et /ou du polymère (B). Le polypropylène isotactique obtenu par catalyse métallocène, abrégé dans la suite du texte par miPP, et les systèmes permettant sa synthèse sont connus et décrits dans les références suivantes de la demanderesse : US 6 214 949; US 5 968 854 ; 856 525 ; 5 789 502 ; 849 286 ; 802 206; US 5 561 092; EP 581 754. Le polypropylène isotactique obtenu par catalyse métallocène (miPP) peut selon les références ci-dessus être un copolymère comprenant de 0 à 10 % d'au moins un comonomère choisi, par exemple, parmi l'éthylène, le butène, l'isobutylène, le 4-méthyl pantène. S'agissant du polymère (A), il est choisi parmi les polyéthylènes homo- ou copolymères. A titre de comonomères, on peut citer : - les alpha-oléfines, avantageusement celles ayant de 3 à 30 atomes de carbone. Des exemples d'alpha-oléfines ayant 3 à 30 atomes de carbone comme comonomères éventuels comprennent le propylène, 1-butène, 1-pentène, 3-méthyl- 1-butène, 1-hexène, 4-méthyl-1-pentène, 3-méthyl-1-pentène, 1-octène, 1-décène, 1- dodécène, 1-tétradécène, 1-hexadécène, 1-octadécène, 1-eicocène, 1-dococène, 1- tétracocène, 1-hexacocène, 1-octacocène, et 1-triacontène. Ces alpha-oléfines peuvent être utilisées seules ou en mélange de deux ou de plus de deux. - les esters d'acides carboxyliques insaturés tels que par exemple les (méth)acrylates d'alkyle, les alkyles pouvant avoir jusqu'à 24 atomes de carbone. Des exemples d'acrylate ou méthacrylate d'alkyle sont notamment le méthacrylate de méthyle, l'acrylate d'éthyle, l'acrylate de n-butyle, l'acrylate d'isobutyle, l'acrylate de 2-éthylhexyle. - les esters vinyliques d'acides carboxyliques saturés tels que par exemple l'acétate ou le propionate de vinyle. - les époxydes insaturés. Des exemples d'époxydes insaturés sont notamment : les esters et éthers de glycidyle aliphatiques tels que l'allylglycidyléther, le vinylglycidyléther, le maléate et l'itaconate de glycidyle, l'acrylate et le méthacrylate de glycidyle, et les esters et éthers de glycidyle alicycliques tels que le 2-cyclohexène-1-glycidyléther, le cyclohexène-4,5-diglycidylcarboxylate, le cyclohexène-4glycidyl carboxylate, le 5-norbornène-2-méthyl-2-glycidyl carboxylate et l'endocis- bicyclo(2,2,1)-5-heptène-2,3-diglycidyl dicarboxylate. - les acides carboxyliques insaturés, leurs sels, leurs anhydrides. Des exemples d'anhydrides d'acide dicarboxylique insaturé sont notamment l'anhydride maléique, l'anhydride itaconique, l'anhydride citraconique, l'anhydride tétrahydrophtalique. les diènes tels que par exemple le 1,4-hexadiène. Le polymère (A) peut comprendre plusieurs comonomères. Avantageusement le polymère (A), qui peut être un mélange de plusieurs polymères, comprend au moins 50 % et de préférence 75 % en moles d'éthylène. La densité de (A) peut être comprise entre 0,86 et 0,98 g/cm3. Le MFI (indice de visco- sité à 190 C, sous 2,16 kg) est compris avantageusement entre 1 et 1000 g/10 min. A titre d'exemple de polymères (A), on peut citer : - le polyéthylène basse densité (LDPE) - le polyéthylène haute densité (HDPE) - le polyéthylène linéaire basse densité (LLDPE) - le polyéthylène très basse densité (VLDPE) le polyéthylène obtenu par catalyse métallocène, c'est-à-dire les polynères obtenus par copolymérisation d'éthylène et d'alphaoléfine telle que propylène, )utène, héxène ou octène en présence d'un catalyseur monosite constitué généraement d'un atome de zirconium ou de titane et de deux molécules cycliques alkyles iées au métal. Plus spécifiquement, les catalyseurs métallocènes sont habituellenent composés de deux cycles cyclopentadiéniques liés au métal. Ces catalyseurs ;ont fréquemment utilisés avec des aluminoxanes comme cocatalyseurs ou activaeurs, de préférence le méthylaluminoxane (MAO). L'hafnium peut aussi être utilisé :omme métal auquel le cyclopentadiène est fixé. D'autres métallocènes peuvent nclure des métaux de transition des groupes IV A, V A, et VI A. Des métaux de la série des lanthanides peuvent aussi être utilisés. - les élastomères EPR (éthylène - propylène - rubber) ; - les élastomères EPDM (éthylène - propylène - diène) ; - les mélanges de polyéthylène avec un EPR ou un EPDM ; - les copolymères éthylène/(méth)acrylate d'alkyle pouvant contenir usqu'à 60 % en poids de (méth)acrylate d'alkyle et de préférence de 2 à 40 % ; - les copolymères éthylènel(méth)acrylate d'alkyle/anhydride maléique obtenus par copolymérisation des trois monomères, les proportions de (méth)acrylate d'alkyle étant celles des copolymères ci-dessus, la quantité d'anhydride maléique étant de 0 à 10 % et de préférence de 0,2 à 6 % en poids. - les copolymères éthylène/acétate de vinyle/anhydride maléique obtenus par copolymérisation des trois monomères, les proportions de l'acétate de vinyle étant les mêmes que celles du (méth)acrylate d'alkyle dans les copolymères précédents et les proportions de MAH étant les mêmes que celles des copolymères cidessus. S'agissant du polymère (B1), c'est un polypropylène isotactique homo- ou copolymère obtenu par catalyse Ziegler-Natta (zniPP). A titre de comonomères, on peut citer : - les alpha oléfines, avantageusement celles ayant de 3 à 30 atomes de carbone. Des exemples de telles alphaoléfines sont les mêmes que pour (A) sauf à remplacer le propylène par l'éthylène dans la liste, - les diènes Le polymère (B1) peut être aussi un copolymère à blocs polypropylène. A titre d'exemple de polymère (B1 ) on peut citer : - le polypropylène - les mélanges de polypropylène et d'EPDM ou d'EPR. Avantageusement le polymère (B1), qui peut être un mélange de plusieurs polymères, comprend au moins 50 % et de préférence 75 % en moles de propylène. S'agissant du polymère (B2), il est choisi parmi le poly(1-butène) ou les copolymères du 1-butène avec l'éthylène ou une autre alpha oléfine ayant de 3 à 10 carbones, sauf le propylène (B1) déjà cité. S'agissant du polymère (B3),il est choisi parmi le polystyrène ou les copolymères du styrène. Parmi les copolymères, on peut citer à titre d'exemple les diènes ayant de 4 à 8 atomes de carbone. S'agissant du monomère fonctionnel, il est insaturé. On peut citer à titre d'exemple les alcoxysilanes, les acides carboxyliques et leurs dérivés, les chlorures d'acides, les isocyanates, les oxazolines, les époxydes, les amines ou les hydroxydes. Parmi les alcoxysilanes portant une insaturation, on peut citer : # les vinyltrialcoxysilanes CH2=CH-Si(OR)3 ; # les allyltrialcoxysilanes CH2=CH-CH2-Si(OR)3 ; # les (méth)acryloxyalkyltrialcoxysilanes (ou (méth)acrylsilanes) CH2=CR1-CO-O-Y-Si(OR)3 dans lesquels: R est un alkyl ayant de 1 à 5 atomes de carbone ou un alcoxyle -R2OR3 dans lequel R2 et R3 sont des alkyles ayant au plus 5 atomes de carbone pour l'ensemble R2 et R3 ; R1 est un hydrogène ou un méthyle ; Y est un alkylène ayant de 1 à 5 atomes de carbone. On utilise, par exemple, des vinylsilanes tels que le triméthoxyvinylsilane, triéthloxyvinylsilane, tripropoxyvinylsilane, tributoxyvinylsilane, tripentoxyvinylsilane, tris(ss-méthoxyéthoxy)-vinylsilane, des allylsilanes tels que le triméthoxyallylsilane, triéthoxyallylsilane, tripropoxyallylsilane, tributoxyallylsilane, tripentoxyallylsilane, des acrylsilanes tels que l'acryloxyméthyltriméthoxysilane, méthacryloxyméthylméthoxy- silane, acryloxyéthyltriméthoxysilane, méthacryloxyméthylméthoxysilane, acryloxyéthyltriméthoxysilane, méthacryloxyéthyltriméthoxysilane, acryloxypropyltriméthoxysilane, méthacryloxypropyltriméthoxysilane, acryloxybutyltriméthoxysilane, méthacryloxybutylméthoxysilane, acryloxyéthyltriéthoxysilane, méthacryloxyéthyltriéthoxysilane, méthacryloxyéthyltripropoxysilane, acryloxypropyltributoxysilane, ou le méthacryloxypropyltripentoxysilane. On peut aussi utiliser des mélanges de ces produits. On utilise de préférence # le vinyltriméthoxysilane (VTMO) CH2=CH-Si-(OCH3)3 ; # le vinyltriéthoxysilane (VTEO) CH2=CH-Si-(OCH2CH3)3 ; # le vinyltriméthoxyéthoxysilane (VTMOEO) CH2=CH-Si- (OCH20CH2CH3)3 ; et # le (3-(méthacryloxy)propyl)triméthoxysilane CH2=C(CH3)-C(O)O-(CH2)3-Si(OCH3)3 Des exemples d'acides carboxyliques insaturés sont ceux ayant 2 à 20 atomes de carbone tels que les acides acrylique, méthacrylique, maléique, fumarique et itaconique. Les dérivés fonctionnels de ces acides comprennent par exemple les anhydrides, les dérivés esters, les dérivés amides, les dérivés imides et les sels métalliques (tels que les sels de métaux alcalins) des acides carboxyliques insaturés. Des acides dicarboxyliques insaturés ayant 4 à 10 atomes de carbone et leurs dérivés fonctionnels, particulièrement leurs anhydrides, sont des monomères de greffage particulièrement préférés. Ces monomères de greffage comprennent par exemple les acides maléique, fumarique, itaconique, citraconique, allylsuccinique, cyclohex-4-ène-1,2-dicarboxyli- que, 4-méthyl-cyclohex-4-ène-1,2-dicarboxylique, bicyclo(2,2,1)hept-5-ène-2,3-dicar- boxylique, x-méthylbicyclo(2,2,1-hept-5-ène-2,3-dicarboxylique, les anhydrides maléique, itaconique, citraconique, allylsuccinique, cyclohex-4-ène-1,2-dicarboxyli- que, 4-méthylènecyclohex-4-ène-1,2-dicarboxylique, bicyclo(2,2,1 ) hept-5-ène-2,3- dicarboxylique, et x-méthylbicyclo(2,2,1 )hept-5-ène-2,2-dicarboxylique. Des exemples d'autres monomères de greffage comprennent des esters alkyliques en C1-C8 ou des dérivés esters glycidyliques des acides carboxyliques insaturés tels que acrylate de méthyle, méthacrylate de méthyle, acrylate d'éthyle, méthacrylate d'éthyle, acrylate de butyle, méthacrylate de butyle, acrylate de glycidyle, méthacrylate de glycidyle, maléate de mono-éthyle, maléate de diéthyle, fumarate de monométhyle, fumarate de diméthyle, itaconate de monométhyle, et itaconate de diéthyle ; des dérivés amides des acides carboxyliques insaturés tels que acrylamide, méthacrylamide, monoamide maléique, diamide maléique, N-monoéthylamide maléique, N,N-diéthylamide maléique, N-monobutylamide maléique, N, Ndibutylamide maléique, monoamide fumarique, diamide fumarique, N-monoéthylamide fumarique, N,N-diéthylamide fumarique, N-monobutylamide fumarique et N,Ndibutylamide fumarique ; des dérivés imides des acides carboxyliques insaturés tels que maléimide, N-butylmaléimide et N-phénylmaléimide ; et des sels métalliques d'acides carboxyliques insaturés tels que acrylate de sodium, méthacrylate de sodium, acrylate de potassium, et méthacrylate de potassium. Divers procédés connus peuvent être utilisés pour greffer la composition de miPP comprenant éventuellement (A) et/ou (B) par un monomère de greffage. Par exemple, on peut réaliser le greffage en chauffant cette composition à température élevée, environ 150 C à environ 300 C, en présence ou non d'un solvant avec ou sans initiateur de radicaux. Des solvants appropriés pouvant être utilisés dans cette réaction sont le benzène, toluène, xylène, chlorobenzène, cumène, entre autres. Des initiateurs de radicaux appropriés pouvant être utilisés comprennent le t- butyl-hydroperoxyde, cumène-hydroperoxyde, di-iso-propyl-benzène-hydroperoxyde, di-t-butyl-peroxyde, t-butyl-cumyl-peroxyde, (dicumyl-peroxyde, 1,3-bis-(t-butylpe- roxy-isopropyl)benzène, acétyl-peroxyde, benzoyl-peroxyde, iso-butyryl-peroxyde, bis-3,5,5-triméthyl-hexanoyl-peroxyde, et méthyl-éthyl-cétone-peroxyde. Le miPP et éventuellement (A) et/ou (B) peuvent être prémélangés à sec ou à l'état fondu puis être greffés à l'état fondu ou en solution dans un solvant. Ils peuvent aussi être ajoutés séparément dans un dispositif de mise en contact et malaxage (par exemple une extrudeuse) avec le monomère de greffage et l'initiateur de radicaux. On peut utiliser les dispositifs habituels de mélange et malaxage de l'industrie des thermoplastiques. La quantité du monomère de greffage peut être choisie d'une façon appropriée mais elle est de préférence de 0,01 à 10 %, de préférence de 0,1 à 5 %, par rapport au poids de la composition de miPP comprenant éventuellement le polymère (A) et/ou le polymère (B), greffée. La quantité du monomère greffé est déterminée par dosage des fonctions succiniques par spectroscopie IRTF. L'invention concerne aussi une composition comprenant du miPP greffé puis éventuellement dilué dans au moins une polyoléfine (C1) et/ou dans au moins un polymère à caractère élastomérique (D). La polyoléfine (C1) peut être choisie parmi les polymères (A), (B) et le miPP. Le polymère (D) est un polymère à caractère élastomérique, c'est-à-dire qu'il peut être : - (i) un élastomère au sens de ASTM D412 signifiant qu'il peut être étiré à température ambiante à deux fois sa largeur, maintenu ainsi 5 minutes puis revenir à moins de 10 % près à sa longueur initiale quand il est relâché ; ou - (ii) un polymère n'ayant pas exactement les caractéristiques précédentes mais pouvant être étiré et revenir sensiblement à sa longueur initiale. Avantageusement le MFI de (D) est compris entre 0,1et 50 g/10 min. A titre d'exemple de polymères (D) on peut citer : - les EPR (éthylène propylène rubber) et les EPDM (éthylène propylène diène) ; les polyéthylènes obtenus par catalyse métallocène et de densité infé- rieure à 0,910 g/cm3 ; - les polyéthylènes de type VLDPE (PE très basse densité); - les élastomères styréniques tels que les SBR (styrène-butadiène- rubber), les copolymères blocs styrène/butadiène/styrène (SBS), les copolymères blocs styrène/éthylène/butène/styrène (SEBS) et les copolymères blocs styrène/isoprène/styrène (SIS) ; - les copolymères de l'éthylène et d'au moins un ester d'acide carboxyli- que insaturé (déjà défini plus haut pour (A)) ; les copolymères de l'éthylène et d'au moins un ester vinylique d'acide carboxylique saturé (déjà défini plus haut pour (A)). La quantité de (C1 ) et/ou (D) est avantageusement de 20 à 1000 et de préférence 60 à 500 parties (en poids) pour 10 parties de miPP greffé. Avantageusement, on utilise (C1) et (D). Les proportions préférées sont telles que (D)/(C1)est compris entre 0 et 1 et plus particulièrement entre 0 et 0,5. La composition selon l'invention peut être fabriquée par les moyens habituels des thermoplastiques par mélange des différents constituants à l'état fondu dans des extrudeuses bivis BUSS, des malaxeurs ou des mélangeurs à cylindre. Cette composition peut comprendre divers additifs tels que des antioxydants, des absorbeurs d'ultra-violets, des agents antistatiques, des pigments, des colorants, des agents de nucléation, des charges, des agents de glissement, des lubrifiants, des produits ignifuges et des agents anti-blocage. S'agissant de la structure multicouche selon l'invention, elle comprend une couche (L) comprenant la composition selon l'invention et directement attachée à celle-ci une couche (E) pouvant être une couche (i) de résine polaire oxygénée ou azotée, (ii) d'un oxyde minéral déposé sur un polymère tel que le polyéthylène (PE), le polyéthylènetéréphtalate (PET) ou le copolymère éthylène/alcool vinylique (EVOH), ou (iii) une couche métallique ou métalloplastique. Des exemples de résines polaires préférées dans la couche (E) sont les résines de polyamide, un copolymère éthylène/acétate de vinyle saponifié ou EVOH, et les polyesters. Plus spécifiquement, ces résines polaires comprennent des polyamides synthétiques à longue chaîne ayant des motifs structurels du groupe amide dans la chaîne principale, tels que le PA-6, PA-6,6, PA-6,10, PA-11 et le PA-12 ; un copoly- mère éthylène/acétate de vinyle saponifié ayant un degré de saponification d'environ 90 à 100 % en moles, obtenu en saponifiant un copolymère éthylène/acétate de vinyle ayant une teneur en éthylène d'environ 15 à environ 60 % en moles ; des polyesters tels que le polyéthylène-téréphtalate (PET), le polybutylène-téréphtalate (PBT), le polyéthylène naphténate et des mélanges de ces résines polaires. La couche d'oxyde minéral peut être par exemple de la silice, déposée sur une couche de PE, PET ou EVOH. Dans ce cas, la structure selon l'invention comprend donc successivement : une couche de liant comprenant la composition selon l'invention attachée à une couche de SiO2 (ou SiOx) elle-même déposée sur une couche de PE, de PET ou d'EVOH. La couche métallique peut être par exemple une pellicule ou une feuille d'un métal tel que l'aluminium, le fer, le cuivre, l'étain et le nickel, ou un alliage contenant au moins un de ces métaux comme constituant majoritaire. L'épaisseur de la pellicule ou de la feuille est par exemple d'environ 0,01 à environ 0,2 mm. Il est de pratique courante de dégraisser la surface de la couche métallique avant de laminer sur elle le liant comprenant la composition selon l'invention. Cette couche (E) peut aussi être une couche métalloplastique telle que par exemple une feuille de PET recouverte d'aluminium. On ne sortirait pas du cadre de l'invention si la structure précédente était associée à d'autres couches. L'invention concerne également la structure décrite plus haut associée du côté resté libre de la couche (L) de liant à une couche (F) à base de polyoléfine, la couche de liant permettant ainsi l'adhésion des couches (E) et (F) entre elles. La structure définie ici est de la forme Couche (F)/Liant/Couche (E). La polyoléfine de la couche (F) peut être choisie parmi les polymères (A) et (B) décrits plus haut. Ces structures sont utiles pour faire des emballages, par exemple des corps creux rigides tels que des flacons, des bouteilles, des poches souples, ou des films multicouches. Les structures selon l'invention sont, par exemple de la forme suivante avec le liant comprenant la composition selon l'invention : # Couche (F)/Liant/Couche (E)/Liant/Couche (F) : PE/liant/EVOH/liant/PE ou PP/liant/EVOH/liant/PP # Couche (F)/Liant/Couche (E): PE/liant/EVOH ou PE/liant/PA ou PP/liant/PA Ces structures et ces emballages peuvent être fabriqués par coextrusion, lamination, extrusion-soufflage et couchage. On a utilisé les produits suivants: miPP 1 : miPP contenant 3,5 % d'éthylène, de densité = 0,900 g/cm3 et de MFI = 7 g/10min (à 230 C sous 2,16 kg). miPP 2 : miPP contenant 3,5 % d'éthylène, de densité = 0,900 g/cm3 et MFI = 8 g/1 0 min (à 230 C sous 2,16 kg). miPP 3 : contenant 5 % d'éthylène, de densité = 0,900 g/cm3 et de MFI = 2,5 g/1 0 min (à 230 C sous 2,16 kg). PP 3060 MN 5 : Polypropylène isotactique à blocs propylène et éthylène obtenu par catalyse ziegler-Natta (zniPP), de densité = 0,902 g/cm3 et de MFI= 6 g/10 min (à 230 C sous 2,16 kg). PP 3020 GN3 : Polypropylène copolymère statistique obtenu par catalyse Ziegler-Natta (zniPP), de densité = 0,900 g/cm3et de MVI (Melt Volume Index)= 2 cm 3/10 min (à 230 C sous 2,16 kg). MAH : Anhydride maleique. LLDPE : Polyéthylène linéaire basse densité, de densité = 0,900 g/cm3 et de MFI = 3 g/10 min (à 190 C sous 2,16 kg). Les produits sont fabriqués en extrudeuse bi-vis corotative de type LEISTRITZ et greffés par de l'anhydride maléïque. L'extrudeuse comprend 8 zones appelées Z1 à Z8, la zone Z8 étant située en fin d'extrudeuse du côté de la sortie des produits greffés. On opère aux températures habituelles connues de l'homme de l'art. L'anhydride maléïque, sur poudre de polyéthylène, et le polypropylène à greffer sont introduits en zone Z1 par l'intermédiaire de deux doseurs pondéraux séparés. L'initiateur radicalaire, pur ou en dilution dans un solvant approprié, est intro- duit par une pompe doseuse en zone Z2. Les températures dans les zones Z3, Z4 et Z5 sont au moins suffisantes pour que 99,9 % de l'initiateur radicalaire réagisse avant la zone Z6. L'initiateur utilisé est le peroxyde de 2,5-diméthyl-2,5-(ditertiobutyl)- hexane ou DHBP (LUPEROX 101). Les résidus de l'initiateur radicalaire, le solvant et l'anhydride maléïque n'ayant pas réagi sont dégazés sous vide en zone Z6. Le débit d'extrusion en sortie de la zone Z8 varie suivant la vitesse de vis imposée entre 12 et 15 kg/h. Le jonc est granulé après refroidissement. Le tableau 1 rassemble les résultats du greffage du miPP par le MAH pour les exemples Ex2, Ex3 et Ex4 et du zniPP par le MAH pour le comparatif Cp1. Tous les % sont en poids et les % en poids de MAH et d'initiateur sont par rapport à 100 % de miPP ou zniPP selon le cas. On constate que pour le zniPP greffé (Comparatif Cp1), le MFI obtenu est de 13,5 g/10 min alors qu'il reste inférieur ou égal à 10 g/10 min pour les exemples de miPP greffé selon l'invention (Ex2, Ex3 et Ex4) pour un pourcentage quasi équivalent de MAH greffé. On a ensuite réalisé en technologie cast une structure à 5 couches successivement et respectivement PP/liant/EVOH/liant/PP dans laquelle : - PP désigne une couche de polypropylène isotactique obtenu par catalyse Ziegler-Natta (zniPP), - Liant désigne une couche comprenant la composition définie dans le tableau 2, et - EVOH désigne une couche de copolymère éthylène/alcool vinylique. L'épaisseur des couches successives est respectivement en m: 20/10/10/10/50. On a ensuite mesuré la force de pelage entre la couche de PP de 20 m et la couche de liant de 10 m. Les compositions de liant en % en poids, les forces de pelage (exprimée en N/15mm à une vitesse de tirage de 200 mm/min) aux temps t=0 (immédiatement après la réalisation de la structure) et t=8jours (8 jours après la réalisation de la structure ) et les écarts types (s) sont données dans le Tableau 2. On constate que les compositions de liant comprenant du miPP greffé don- nent de meilleurs résultats d'adhésion que les compositions de liant comprenant du zniPP greffé à la place miPP greffé. * miPP greffé obtenu dans Ex2 ; ** miPP greffé obtenu dans Ex3 ; *** miPP greffé obtenu dans Ex4 ; ****zniPP greffé obtenu dans Cp1. PP MAH DHBP MFI en g/1 Omin % MAH greffé introduit introduit 190 C, sous g;tlte (%) introduit introduit 190 C, sous /n/ 10/ 9 fcPfeû&H* (11/0) (0/0) tfï'fx .-xyz Cp1 PP3060 MN 5 100 1,8 0,1600 13,5 0,58 Ex2 miPP1 100 1,8 0,1600 8,4 0,49 Ex3 miPP 2 100 1,8 0,1600 7,5 0,55 Ex4 miPP 3 100 1,8 0,1600 10 0,53 Tableau 2 Composition du LIANT Force de Force de oree Force Force pelage zniPP (%) PE ou (%) PP greffé MAH (%) pelage à t=0 s pelage à s EKK (N/15mm) (N/15mm) Ex5 PP 3020GN3 57 LLDPE 18 MiPP1* 25 2,7 0,22 5,19 0,21 Ex6 PP 3020GN3 57 LLDPE 18 MiPP2** 25 3,54 0,29 5,64 0,24 Ex7 PP 3020GN3 57 LLDPE 18 MiPP3*** 25 4,11 0,1 5,85 0,12 Ex7 PP 3020GN3 57 LLDPE 18 PP3060 MN5**** 25 2,27 0,13 4,22 0,21 Tableau 1 REVENDICATIONS 1 Composition comprenant : - 10 à 100 % en poids de polypropylène isotactique obtenu par catalyse métallocène ; - 0 à 90 % en poids de polyéthylène (A) homo ou co-polymère ; - 0 à 90 % en poids de polymère (B) choisi parmi le polypropylène isotactique homo ou co-polymère obtenu par catalyse Ziegler-Natta (B1), le poly-(1-butène) homo ou co-polymère (B2) et le polystyrène homo ou co-polymère (B3) , le total des pourcentages étant égal à 100 %, ladite composition étant greffée par un monomère fonctionnel. 2 Composition selon la revendication 1, caractérisée en ce que le monomère fonctionnel est insaturé. 3 Composition selon l'une des revendications 1 ou 2, caractérisée en ce que le monomère fonctionnel est pris dans le groupe comprenant les alcoxysilanes, les acides carboxyliques et leurs dérivés, les chlorures d'acides, les isocyanates, les oxazolines, les époxydes, les amines et les hydroxydes. 4 Composition selon l'une des revendications 1 à 3, caractérisée en ce que le monomère fonctionnel est l'anhydride maléique. 5 Composition selon l'une des revendications 1 à 4, caractérisée en ce qu'au moins un comonomère du polyéthylène (A) co-polymère est choisi parmi les alpha-oléfines ayant de 3 à 30 atomes de carbone, les esters d'acides carboxyliques insaturés, les esters vinyliques d'acides carboxyliques saturés, les époxydes insaturés, les esters et éthers de glycidyle alicycliques, les acides carboxyliques insaturés, leurs sels, leurs anhydrides et les diènes. 6 Composition selon l'une des revendications 1 à 4, caractérisée en ce que le polyéthylène (A) est choisi parmi le LDPE, le HDPE, le LLDPE, le VLDPE, le PE obtenu par catalyse métallocène, les élastomères EPR et EPDM et leurs mélan- ges, les copolymères éthylène/(méth)acrylate d'alkyle, les copolymères éthy- lènel(méth)acrylate d'alkyle/anhydride maléique, les copolymères éthylène/acétate de vinyle/anhydride maléique. 7 Composition selon l'une des revendications 1 à 6, caractérisée en ce qu'elle est diluée dans une polyoléfine (C1) et/ou un polymère à caractère élastomérique (D). 8 Composition selon la revendication 7 dans laquelle la quantité de polyoléfine (C1) et/ou de polymère à caractère élastomérique (D) est avantageusement de 20 à 1000 et de préférence 30 à 500 parties en poids pour 10 parties de polypropylène isotactique obtenu par catalyse métallocène greffé. 9 Composition selon la revendication 7 ou 8 dans laquelle les proportions de polyoléfine (C1) et de polymère à caractère élastomérique (D) sont telles que le rapport (D)/(C1 ) est compris entre 0 et 1 et plus particulièrement entre 0 et 0,5. 10 Composition selon l'une des revendications précédentes, caractérisée en ce qu'elle est comprise dans un liant de coextrusion. 11 Structure multicouche comprenant une couche (L) comprenant une composition selon l'une quelconque des revendications précédentes et directement attachée à ladite couche (L), une couche (E) : - polaire, azotée ou oxygénée, telle qu'une couche de résine polyamide, de copolymère éthylène/acétate de vinyle saponifié (EVOH), ou de polyester ; ou - d'un oxyde minéral déposé sur un polymère tel que le PE, le polyéthylène téréphtalate (PET) ou l'EVOH ; ou - métallique ou métalloplastique. 12 Structure selon la revendication 11 comprenant une couche (F) à base de polyoléfine directement attachée à la couche (L), la couche (L) étant ainsi prise en sandwich entre ladite couche (F) et la couche (E).